(57)【要約】【課題】オレンジ領域の色再現範囲が広く、耐光性及び写像性に優れる画像を記録することができるインクの提供。【解決手段】少なくとも第１の顔料と第２の顔料の、異なる２種類の顔料を含有してなり、第１の顔料が下記一般式（Ｉ）で表される構造の顔料類から選ばれ、第２の顔料がキナクリドン骨格を有する構造の顔料類から選ばれることを特徴とするインク。2011256266.tif 000013（式（Ｉ）中、Ｒ1乃至Ｒ4のいずれか１つがハロゲン原子であり、残りは水素原子である。）【選択図】なし【特許請求の範囲】
【請求項１】
少なくとも第１の顔料と第２の顔料の、異なる２種類の顔料を含有してなり、第１の顔料が下記一般式（Ｉ）で表される構造の顔料類から選ばれ、第２の顔料がキナクリドン骨格を有する構造の顔料類から選ばれることを特徴とするインク。
2011256266.tif 000012
（一般式（Ｉ）中、Ｒ1乃至Ｒ4のいずれか１つがハロゲン原子であり、残りは水素原子である。）
【請求項２】
前記第１の顔料の少なくとも１種が、２−フルオロキノロノキノロン、３−フルオロキノロノキノロン、２−クロロキノロノキノロン、及び、３−クロロキノロノキノロンからなる前記一般式（Ｉ）で表される構造の顔料類より選ばれる請求項１に記載のインク。
【請求項３】
前記第２の顔料の少なくとも１種が、Ｃ．Ｉ．ピグメントレッド１２２、Ｃ．Ｉ．ピグメントレッド２０２、Ｃ．Ｉ．ピグメントレッド２０９、及び、Ｃ．Ｉ．ピグメントバイオレット１９からなるキナクリドン骨格を有する構造の顔料の群より選ばれる請求項１又は２に記載のインク。
【請求項４】
前記第２の顔料の少なくとも１種が、Ｃ．Ｉ．ピグメントバイオレット１９とＣ．Ｉ．ピグメントレッド２０２との固溶体顔料、及び、Ｃ．Ｉ．ピグメントバイオレット１９とＣ．Ｉ．ピグメントレッド１２２との固溶体顔料のいずれかである請求項１乃至３のいずれか１項に記載のインク。
【請求項５】
さらに、１，２−アルカンジオールを含有してなる請求項１乃至４のいずれか１項に記載のインク。
【請求項６】
インクを収容するインク収容部を有してなるインクカートリッジであって、前記インク収容部に収容されたインクが、請求項１乃至５のいずれか１項に記載のインクであることを特徴とするインクカートリッジ。
【請求項７】
インクをインクジェット方式で吐出して記録媒体に画像を記録するインクジェット記録方法であって、前記インクに、請求項１乃至５のいずれか１項に記載のインクを用いることを特徴とするインクジェット記録方法。
【発明の詳細な説明】
【技術分野】
【０００１】
本発明は、構造の異なる少なくとも２種類の顔料を含有してなる、インクジェット用としても好適なインク、該インクを用いたインクカートリッジ及びインクジェット記録方法に関する。
【背景技術】
【０００２】
インクジェット記録技術においては、写真を記録する新たな用途への展開に伴って、画像における、高い発色性と写像性の実現、さらに耐光性を高めるべく、インクの改良が行われてきている。特に近年は、画像劣化を抑制できる高い耐光性を有する顔料を用いたインクの開発が進められている。しかし、顔料インクは、一般的に染料インクよりも発色性が低く、また、写像性が高い画像を実現するのは困難であるという課題がある。なお、上記の写像性とは、画像に像を映したときの鮮鋭度を示すものであり、写像性が低い場合は像がぼやけて見え、写像性が高い場合は像がくっきり見える。写像性の評価はヘイズ値により行うことができ、ヘイズ値が高いことは写像性が低いことを、また、ヘイズ値が低いことは写像性が高いことを意味する。
【０００３】
インクジェット記録方法では、一般的に、イエロー、マゼンタ及びシアンの基本三原色にブラックを加えた４種類のインクが用いられている。近年は、さらに、レッド、オレンジ、グリーン、ブルーなどの中間色のインクを用いることで、顔料インクの発色性の低さを補い、色再現範囲の拡大を図る手法が採用されている。中でもオレンジの領域は人間の目の感度が弱いため、発色性を特に高めることが求められている。
【０００４】
例えば、オレンジインクに、Ｃ．Ｉ．ピグメントオレンジ６４、同４３、同７１のいずれかの顔料を用いたオレンジを含む５色のインクを組み合わせたセットを用いることで、発色性と耐光性が改善された画像が得られることが開示されている（特許文献１参照）。また、その構造中のエピンドリジオン骨格に対し、さらに縮合環を付与することで、発色性と耐光性を改善したオレンジ顔料が提案されている（特許文献２参照）。
【先行技術文献】
【特許文献】
【０００５】
【特許文献１】特開２００９−１７３８５３号公報
【特許文献２】特許第４１７３００４号公報
【発明の概要】
【発明が解決しようとする課題】
【０００６】
しかしながら、従来、特定の顔料を用いてオレンジインクの検討が行われているものの、広い色再現範囲を達成することと耐光性とを両立できていないのが現状である。例えば、キノロノキノロン（エピンドリジオン）構造にさらに縮合環を付けたオレンジ顔料は、画像の発色性が乏しい。一方、上記した従来技術で用いられているＣ．Ｉ．ピグメントオレンジ６４、同４３、同７１は、発色性は良好であるものの、画像の耐光性が乏しい。
【０００７】
したがって、本発明の目的は、オレンジ領域の色再現範囲が広く、耐光性及び写像性に優れる画像を記録することができるインクを提供することにある。また、本発明の目的は、このようなインクを提供することで、上記の優れた画像形成を可能とする、インクカートリッジ、及びインクジェット記録方法を提供することにある。
【課題を解決するための手段】
【０００８】
上記の目的は以下の本発明によって達成される。すなわち、本発明にかかるインクは、少なくとも第１の顔料と第２の顔料の、異なる２種類の顔料を含有してなり、第１の顔料が下記一般式（Ｉ）で表される構造の顔料類から選ばれ、第２の顔料がキナクリドン骨格を有する構造の顔料類から選ばれることを特徴とする。
2011256266.tif 000002
（一般式（Ｉ）中、Ｒ1乃至Ｒ4のいずれか１つがハロゲン原子であり、残りは水素原子である。）
【発明の効果】
【０００９】
本発明によれば、オレンジ領域の色再現範囲が広く、耐光性及び写像性に優れる画像を記録することができるインクを提供することができる。また、本発明によれば、このようなインクを用いることで、上記優れた画像形成を可能とした、インクカートリッジ、及びインクジェット記録方法を提供することが可能となる。
【発明を実施するための形態】
【００１０】
以下、好適な実施の形態を挙げて本発明を詳細に説明する。なお、本明細書の記載における「Ｃ．Ｉ．」とは、カラーインデックスの略語である。
本発明者らの検討の結果、下記一般式（Ｉ）で表される構造の顔料類から選ばれる第１の顔料と、キナクリドン骨格を有する構造の顔料類から選ばれる第２の顔料の、異なる２種類の顔料を含むインクにより、本発明の効果が得られることがわかった。以下、構造によって分類されるそれぞれの類に属する顔料を単に、第１の顔料、又は、第２の顔料と略す場合がある。ここでキナクリドン骨格とは、下記一般式（II）で表される構造のことである。
【００１１】
2011256266.tif 000003
（一般式（Ｉ）中、Ｒ1乃至Ｒ4のいずれか１つがハロゲン原子であり、残りは水素原子である。）
【００１２】
2011256266.tif 000004
【００１３】
本発明者らは、本発明の構成によって、前記した本発明の効果が得られるメカニズムについて、以下のように考えている。上記に示したように、一般式（Ｉ）で表されるキノロノキノロンの構造は、前記したキナクリドンの構造に類似しており、いずれも平面性が非常に高い。その中でも本発明で使用する一般式（Ｉ）で表されるハロゲン一置換キノロノキノロン顔料は、置換基の立体障害の影響が特に小さく、分子間力が効果的に働いている。そのため、キナクリドン骨格を有する構造の顔料と併用した場合、両顔料構造の平面性の高さゆえに非常に密に重なりあうことができる。これに対して、本発明の組み合わせ以外の顔料を用いた場合、顔料構造に由来する凝集力が異なるため、本発明で見出した顔料の組み合わせの場合のように、顔料が密に重なりあうことができない。これに対し、本発明で使用する第１の顔料と第２の顔料とを含むインクを用いて画像を形成した場合には、顔料粒子を密にパッキングすることができる。そして、結果として顔料粒子間の距離が小さく保たれるため、第１の顔料と第２の顔料間でも分子間力が働き、他の顔料類の組み合わせでは見られなかった、画像の耐光性の向上が発現できたものと考えている。この効果は、両者の顔料構造の平面性の高さに由来する。このため、例えば、ハロゲン多置換キノロノキノロン顔料のように、置換基の立体障害の影響が大きい、キノロノキノロン構造由来の平面性が失われた顔料を一方に用いた場合には、耐光性向上効果は得られなくなる。
【００１４】
＜インク＞
以下、インクジェット用にも好適な、オレンジの色調を有する本発明のインクを構成する各成分について説明する。
【００１５】
（顔料）
〔第１の顔料：一般式（Ｉ）で表される構造の顔料〕
本発明のインクを構成する第１の顔料は、下記一般式（Ｉ）で表される構造の、ハロゲン一置換キノロノキノロン顔料類から選ばれる。インク中の第１の顔料の含有量（質量％）は、インク全質量を基準として、０．１質量％以上１０．０質量％以下、さらには１．０質量％以上１０．０質量％以下であることが好ましい。
【００１６】
2011256266.tif 000005
（一般式（Ｉ）中、Ｒ1乃至Ｒ4はいずれか１つがハロゲン原子であり、残りは水素原子である。）
【００１７】
Ｒ1乃至Ｒ4のハロゲン原子としては、フッ素原子、塩素原子、臭素原子及びヨウ素原子が挙げられる。本発明においては、画像の発色性（彩度）や耐光性をより向上することができるため、Ｒ2又はＲ3がハロゲン原子である顔料を用いることが好ましい。より好適な構造としては、２−フルオロキノロノキノロン、３−フルオロキノロノキノロン、２−クロロキノロノキノロン、３−クロロキノロノキノロンが挙げられ、中でも、３−フルオロキノロノキノロンが特に好ましい。これらの構造を有する顔料が特に好適である理由を、本発明者らは以下のように推測している。すなわち、顔料粒子のパッキングの程度はハロゲン原子の原子半径に依存し、Ｒ2又はＲ3が原子半径の小さいフッ素原子や塩素原子である場合、立体障害がより小さくなるため、顔料粒子が密にパッキングされ、上記の効果が得られるものと推測している。
【００１８】
〔第２の顔料：キナクリドン骨格を有する構造の顔料〕
本発明のインクを構成する第２の顔料は、キナクリドン骨格を有する構造の顔料類から選ばれる。キナクリドン骨格を有する顔料としては、下記のものが挙げられ、いずれも使用できる。例えば、Ｃ．Ｉ．ピグメントレッド５、同７、同１２、同４８（Ｃａ）、同４８（Ｍｎ）、同５７（Ｃａ）、同１５：１、同１１２、同１２２、同１２３、同１６８、同１８４、同２０２、同２０９、Ｃ．Ｉ．ピグメントバイオレット１９などである。また、本発明では、これらのキナクリドン骨格を有する２種類以上の顔料で構成される固溶体顔料も使用することができる。これらの顔料は、１種又は２種以上を用いることができる。インク中の第２の顔料の含有量（質量％）は、インク全質量を基準として、０．１質量％以上１０．０質量％以下、さらには０．１質量％以上５．０質量％以下であることが好ましい。
【００１９】
本発明においては、形成した画像の発色性（彩度）や耐光性がより向上するため、上記のキナクリドン骨格を有する顔料の中でも、特に、下記の顔料を用いることが好ましい。すなわち、Ｃ．Ｉ．ピグメントレッド１２２、Ｃ．Ｉ．ピグメントレッド２０２、Ｃ．Ｉ．ピグメントレッド２０９、及び、Ｃ．Ｉ．ピグメントバイオレット１９からなる群より選ばれる少なくともいずれかの顔料を用いることが好ましい。また、画像の発色性（彩度）をより向上させることができるため、第２の顔料として、以下のような固溶体顔料を用いることが好ましい。すなわち、Ｃ．Ｉ．ピグメントレッド２０２とＣ．Ｉ．ピグメントバイオレット１９との固溶体顔料、及び、Ｃ．Ｉ．ピグメントレッド１２２とＣ．Ｉ．ピグメントバイオレット１９との固溶体顔料の少なくともいずれかを、第２の顔料として用いることが好ましい。上記固溶体顔料を第２の顔料として用いることで、画像の発色性（彩度）をより向上することができる理由について、本発明者らは以下のように推測している。すなわち、第２の顔料として、固溶体顔料を構成する個々の顔料を併用する場合と異なり、固溶体顔料が、上記一般式（Ｉ）で表される第１の顔料と共に形成する顔料層を特に密なものにすることができる結晶状態を有するためと考えている。また、その効果は、上記した２種の顔料の組み合わせからなる固溶体顔料とした場合に特に顕著であり、この場合の固溶体顔料の結晶状態は、上記目的によりかなったものとなっていると推測される。
【００２０】
（顔料の比率、特性）
本発明においては、インク中の第１の顔料及び第２の顔料の合計の含有量（質量％）は、インク全質量を基準として、０．１質量％以上１５．０質量％以下、さらには０．１質量％以上１０．０質量％以下であることが好ましい。また、インク中の第１の顔料の含有量（Ｘ質量％）と第２の顔料の含有量（Ｙ質量％）との質量比率は、好適なオレンジの色調を有するように決定すればよい。例えば、Ｘ：Ｙ＝９５：５乃至３０：７０、さらにはＸ：Ｙ＝８０：２０乃至５０：５０であることが好ましい。
【００２１】
本発明のインクに用いる第１の顔料及び第２の顔料の一次平均粒子径は、１０ｎｍ以上３００ｎｍ以下であることが好ましい。一次平均粒子径が１０ｎｍ未満であると、一次粒子同士の相互作用が強くなるため、インクの保存安定性が十分に得られない場合がある。一方、一次平均粒子径が３００ｎｍを超えると、画像の写像性や発色性（彩度）が十分に得られない場合がある。
【００２２】
（顔料の分散方式）
インクを構成する水性媒体への顔料の分散方式としては、分散剤として樹脂を用いて顔料を分散する樹脂分散タイプの顔料（樹脂分散顔料）や、顔料粒子の表面に親水性基を導入した自己分散タイプの顔料（自己分散顔料）を用いることができる。また、顔料粒子の表面に高分子を含む有機基を化学的に結合させた顔料（樹脂結合型の自己分散顔料）や、顔料粒子の表面の少なくとも一部を樹脂などにより被覆したマイクロカプセル顔料なども用いることができる。勿論、これらの分散方法の異なる顔料を組み合わせて用いてもよい。本発明においては、画像の耐擦過性などの観点から、樹脂分散顔料や樹脂結合型の自己分散顔料が好ましく、さらには樹脂分散顔料が特に好ましい。なお、本発明のインクを調製する際には、第１の顔料及び第２の顔料をそれぞれ個別に分散した顔料分散体を調製した後に混合しても、又は、各顔料を混合した状態で分散してもよい。
【００２３】
〔樹脂分散顔料〕
分散剤として樹脂を用いて顔料を分散する樹脂分散タイプの顔料を使用する場合、樹脂分散剤としては、アニオン性基の作用によって顔料を水性媒体に分散させることができるものが好ましい。分散剤として使用することができる樹脂としては、インクジェット用のインクに使用可能な従来公知の共重合体やその塩をいずれも用いることができる。分散剤として使用する樹脂は、その酸価が、５０ｍｇＫＯＨ／ｇ以上３００ｍｇＫＯＨ／ｇ以下、さらには１２０ｍｇＫＯＨ／ｇ以上２５０ｍｇＫＯＨ／ｇ以下のものを用いることが好ましい。また、その重量平均分子量が、１，０００以上３０，０００以下、さらには３，０００以上１５，０００以下の樹脂を用いることが好ましい。
【００２４】
本発明においては、インク中の顔料の含有量は、インク中における樹脂の含有量に対して、質量比率で、０．３０倍以上１０．０倍以下であること、すなわち、顔料の含有量／樹脂の含有量＝０．３０以上１０．０以下であることが好ましい。なお、この場合の樹脂及び顔料の含有量の値は、インク全質量を基準とした場合における各成分の含有量のことである。前記質量比率が０．３０倍以上１０．０倍以下の範囲内であれば、顔料の分散状態を特に安定に保つことができる。前記質量比率が０．３０倍未満であると、インク中の樹脂が過剰となり、画像の発色性（彩度）や写像性が十分に得られない場合がある。一方、前記質量比率が１０．０倍を超えると、顔料に対して樹脂が不十分となり、顔料分散体を調製する際に均一な分散体とならない場合や、顔料分散体の調製が難しくなる場合がある。本発明においては、前記質量比率が２．０倍以上であると、画像の写像性を顕著に向上させることができるため、特に好ましい。
【００２５】
（１，２−アルカンジオール）
本発明者らの検討の結果、第１の顔料と第２の顔料を含有するインクに、さらに１，２−アルカンジオールを含有させる形態のものとすることで、高い耐光性を保ちながら、写像性をさらに向上した画像を記録できることがわかった。このような効果が得られるメカニズムについて、本発明者らは以下のように考えている。１，２−アルカンジオールは、液体の動的表面張力を下げる能力が非常に高く、インクに含有させると、その動的表面張力を下げることができる。このため、インクが記録媒体に付与された後、インクを構成する水性媒体が記録媒体に吸収される以前に、インクが速やかに濡れ拡がり、ドットの高さが抑えられる。その結果、記録媒体の非記録部と記録部との間の段差が小さくなり、画像の写像性がさらに向上する。その一方で、インクが濡れ拡がりやすいために、インクの単位体積あたりの光暴露面積が大きくなるので、この点では画像の耐光性は低下しやすいことが予想される。しかし、光暴露面積が大きくなることによる耐光性の低下の程度よりも、第１の顔料と第２の顔料とは、先に述べたように顔料粒子が密にパッキングされていることによる作用のほうがより強く働く。その結果として、画像の高い耐光性を維持することができたものと考えられる。
【００２６】
１，２−アルカンジオールとしては、例えば、１，２−プロパンジオール、１，２−ブタンジオール、１，２−ペンタンジオール、１，２−ヘキサンジオール、１，２−ヘプタンジオール、１，２−オクタンジオール、１，２−ノナンジオールなどが挙げられる。これらの１，２−アルカンジオールは、１種又は２種以上を用いることができる。本発明においては、１，２−アルカンジオールは、アルキル基の炭素数が５乃至８であることが特に好ましい。具体的には、１，２−ペンタンジオール、１，２−ヘキサンジオール、１，２−ヘプタンジオール、及び１，２−オクタンジオールが挙げられる。炭素数が５未満であると、分子構造における親疎水性のバランスが崩れ、動的表面張力を下げる作用が弱くなるため、画像の写像性を向上する効果が小さくなる場合がある。また、炭素数が８を超えるとほとんど水に溶解せず、水に溶解させるためには何らかの共溶媒が必要となる場合がある。本発明においては、インク中の１，２−アルカンジオールの含有量（質量％）は、インク全質量を基準として、０．５質量％以上１０．０質量％以下であることが好ましい。含有量がこの範囲内であると、画像の耐光性と写像性とがバランス良く向上するためである。
【００２７】
（水性媒体）
本発明のインクには、水、又は水及び水溶性有機溶剤の混合溶媒である水性媒体を含有させることができる。水としては脱イオン水（イオン交換水）を用いることが好ましい。インク中の水の含有量（質量％）は、インク全質量を基準として、５０．０質量％以上９５．０質量％以下であることが好ましい。また、インク中の水溶性有機溶剤の含有量（質量％）は、インク全質量を基準として、３．０質量％以上５０．０質量％以下であることが好ましい。なお、この水溶性有機溶剤の含有量は、上述の１，２−アルカンジオールを含有させた場合は、これを含む値である。水溶性有機溶剤としては、インクジェット用のインクに使用可能なアルコール類、グリコール類、グリコールエーテル類、含窒素化合物類などをいずれも用いることができ、１種又は２種以上をインクに含有させることができる。
【００２８】
（その他の成分）
本発明のインクには、上記成分の他に、尿素、尿素誘導体、トリメチロールプロパン、トリメチロールエタンなどの常温で固体の水溶性有機化合物を含有させてもよい。このような水溶性有機化合物のインク中の含有量（質量％）は、インク全質量を基準として、０．１質量％以上２０．０質量％以下、さらには３．０質量％以上１０．０質量％以下であることが好ましい。また、必要に応じて所望の物性値を有するインクとするために、界面活性剤、ｐＨ調整剤、防錆剤、防腐剤、防黴剤、酸化防止剤、還元防止剤などの種々の添加剤を含有させてもよい。
【００２９】
＜インクジェット記録方法＞
本発明のインクジェット記録方法は、インクジェット方式の記録ヘッドにより上記で説明した本発明のインクを吐出して、記録媒体に画像を記録する方法である。本発明のインクを用いること以外、インクジェット記録方法の工程は公知のものとすればよい。
【００３０】
＜インクカートリッジ＞
本発明のインクカートリッジは、インクを収容するインク収容部を備えてなり、前記インク収容部に、上記で説明した本発明のインクが収容されてなるものである。インクカートリッジの構造としては、インク収容部が、液体のインクを収容するインク収容室、及び負圧によりその内部にインクを保持する負圧発生部材を収容する負圧発生部材収容室で構成されるものが挙げられる。又は、液体のインクを収容するインク収容室を持たず、収容量の全量を負圧発生部材により保持する構成のインク収容部であるインクカートリッジであってもよい。さらには、インク収容部と記録ヘッドとを有するように構成された形態のインクカートリッジとしてもよい。
【実施例】
【００３１】
以下、実施例及び比較例を挙げて本発明をさらに詳細に説明するが、本発明は、その要旨を超えない限り、下記実施例により限定されるものではない。なお、以下の記載で、「部」及び「％」とあるものは特に断らない限り質量基準である。
【００３２】
＜顔料の準備＞
国際公開第２００７／０４７９７５号パンフレットの実施例に記載の方法に準じて、下記のキノロノキノロン顔料を合成した。具体的には、３−フルオロキノロノキノロン、２−フルオロキノロノキノロン、３−クロロキノロノキノロン、２−クロロキノロノキノロン、３−ブロモキノロノキノロン（それぞれ顔料Ａ〜Ｅとする）を合成した。また、特開平１０−１７７８３号公報の実施例１記載の方法に準じて、下記式（Ｈ）で表される顔料（顔料Ｈとする）を、さらに、特許第４１７３００４号公報の実施例に記載の方法に準じて、下記式（Ｔ）で表される顔料（顔料Ｔとする）を、それぞれ合成した。なお、顔料Ａ〜Ｅは、本発明で規定する第１の顔料に該当し、顔料Ｉ〜Ｏは、本発明で規定する第２の顔料に該当する。
【００３３】
2011256266.tif 000006
2011256266.tif 000007
【００３４】
2011256266.tif 000008
【００３５】
＜顔料分散体の調製＞
表１に示す種類の各顔料１０．０部をそれぞれ選択し、樹脂分散剤を含む水溶液２０．０部、イオン交換水７０．０部を混合し、バッチ式縦型サンドミルを用いて３時間分散した。前記「樹脂分散剤を含む水溶液」とは、酸価２１０ｍｇＫＯＨ／ｇ、重量平均分子量８，０００のスチレン−アクリル酸共重合体を、１０．０％水酸化ナトリウム水溶液で中和することにより得られた、樹脂（固形分）の含有量が１０．０％である水溶液である。その後、遠心分離処理を行って粗大粒子を除去し、さらに、ポアサイズが３．０μｍであるセルロースアセテートフィルター（アドバンテック製）にて加圧ろ過を行い、顔料の含有量が１０．０％、樹脂の含有量が２．０％である各顔料分散体を得た。
【００３６】
＜インクの調製＞
表２に示す各成分を混合し、十分撹拌した後、ポアサイズが０．８μｍであるセルロースアセテートフィルター（アドバンテック製）にて加圧ろ過を行い、先に調製した各顔料分散体をそれぞれに用いて各インクを調製した。なお、各インク中の顔料の含有量は、樹脂の含有量に対する質量比率で５．０倍であった。
【００３７】
2011256266.tif 000009
【００３８】
2011256266.tif 000010
【００３９】
＜評価＞
上記で得られた各インクをそれぞれインクカートリッジに充填し、インクジェット記録装置ＢＪ  Ｆ９００（キヤノン製）のイエローインクのポジションに装着した。なお、上記インクジェット記録装置では、６００ｄｐｉ×６００ｄｐｉの解像度で、１／６００ｉｎｃｈ×１／６００ｉｎｃｈの単位領域に１滴あたり４．５ｐＬのインクを４滴付与する条件を記録デューティが１００％であると定義している。そして、記録媒体（キヤノン写真用紙・光沢ゴールド；キヤノン製）に、記録デューティを１０％〜２００％の間で１０％刻みに変化させたベタ画像を含む記録物を作製した。このとき、プリンタドライバの設定は、用紙の種類「プロフォトペーパー」、印刷品質「きれい」、色調整「自動」とした。表３に示したように、いずれの評価項目においても実施例のインクは、比較例のインクと比べて良好であることを確認した。
【００４０】
（発色性の評価）
上記で得られた記録物を２４時間自然乾燥させた後、各記録デューティの画像について、分光光度計（Ｓｐｅｃｔｒｏｌｉｎｏ；Ｇｒｅｔａｇ  Ｍａｃｂｅｔｈ製）を用いて、彩度Ｃ*＝｛（ａ*）2＋（ｂ*）2｝1/2の値を測定した。そして、各記録デューティの画像のうちＣ*の最大値により発色性の評価を行った。発色性の評価基準は下記の通りである。評価結果を表３に示す。本発明においては、下記の評価基準でＢ以上を許容できるレベル、Ａが優れているレベル、ＡＡが特に優れているレベルとし、Ｃを許容できないレベルとした。評価結果は、表３にまとめて示した。
ＡＡ：Ｃ*が９０以上であった。
Ａ：Ｃ*が８５以上９０未満であった。
Ｂ：Ｃ*が８０以上８５未満であった。
Ｃ：Ｃ*が８０未満であった。
【００４１】
（耐光性の評価）
上記で得られた記録物を２４時間自然乾燥させた後、さらにキセノンウエザオメーターＣｉ４０００（アトラス製）の内部に該記録物を置き、照射強度０．３９Ｗ／ｍ2、ブラックパネル温度６３℃、相対湿度７０％の条件で３００時間キセノン光を照射した。キセノン光の照射前後に各記録デューティの画像について、分光光度計（Ｓｐｅｃｔｒｏｌｉｎｏ；Ｇｒｅｔａｇ  Ｍａｃｂｅｔｈ製）を用いて、色差ΔＥ＝［（ΔＬ*）2＋（Δａ*）2＋（Δｂ*）2］1/2の値を求めた。そして、各記録デューティの画像のうちΔＥの最大値により耐光性の評価を行った。耐光性の評価基準は以下の通りである。評価結果を表３に示した。本発明においては、下記の評価基準でＢ以上を許容できるレベルとし、Ａが優れているレベル、Ｃを許容できないレベルとした。評価結果は、表３にまとめて示した。
Ａ：ΔＥが５以下であった。
Ｂ：ΔＥが５を超えて１５以下であった。
Ｃ：ΔＥが１５を超えた。
【００４２】
（写像性の評価）
上記で得られた記録物を２４時間自然乾燥させた後、各記録デューティの画像について、光沢度計（マイクロヘイズメーター；ＢＹＫガードナー製）を用いて、ヘイズ値を測定した。そして、各記録デューティの画像におけるヘイズ値の平均値により写像性の評価を行った。ヘイズ値が高いことは写像性が低いことを、また、ヘイズ値が低いことは写像性が高いことを意味する。写像性の評価基準は以下の通りである。評価結果を表３に示した。本発明においては、下記の評価基準でＢ以上を許容できるレベル、Ａが優れているレベル、Ｃを許容できないレベルとした。評価結果は、表３にまとめて示した。
Ａ：ヘイズ値の平均値が１５未満であった。
Ｂ：ヘイズ値の平均値が１５以上２０未満であった。
Ｃ：ヘイズ値の平均値が２０以上であった。
【００４３】
2011256266.tif 000011